(57)【要約】本発明は、吸収紙の分野、特に、新規な柔らかな感触の防水性、再パルプ化性及び親水性の紙並びにこの紙の製造方法に関する。この紙は、湿潤強度を改善させる少なくとも１種の樹脂（Ａ）及び随意として少なくとも１種の湿潤強度促進剤（Ｂ）の有効量を含む紙パルプから製造され、この場合に、該紙パルプ又は紙と、少なくとも１種のポリオルガノシロキサン（Ｃ）であって、１分子当たり、珪素原子に直接結合した少なくとも１個の官能基Ｖ（該官能基Ｖは、立体障害ピペリジニル官能基を有する基である）によって置換された少なくとも１種のシロキシル単位を含むものを含む組成物（Ｄ）とを接触させることを特徴とする。【特許請求の範囲】
【請求項１】
湿潤強度を改善させる少なくとも１種の樹脂（Ａ）及び随意として少なくとも１種の湿潤強度促進剤（Ｂ）の有効量を含む紙パルプから製造される柔らかな感触の防水性、再パルプ化性及び親水性の紙において、該紙パルプ又は紙と、少なくとも１種のポリオルガノシロキサン（Ｃ）であって、１分子当たり、珪素原子に直接結合した少なくとも１個の官能基Ｖによって置換された少なくとも１個のシロキシル単位を含むものを含む組成物（Ｄ）とを接触させ、ここで、該官能基Ｖは、
・次式（Ｉ）の基：
【化１】
2006525441.tif 000012
（式中、
Ｒ4は、
・２〜１８個の炭素原子を有する線状又は分岐アルキレン基、
・アルキレンカルボニル基であってその線状又は分岐アルキレン部分が２〜２０個の炭素原子を含むもの、
・アルキレンシクロへキシレン基であってその線状又は分岐アルキレン部分が２〜１２個の炭素原子を含み且つそのシクロへキシレン部分がＯＨ基及び随意として１〜４個の炭素原子を有する１又は２個のアルキル基を含むもの、
・式−Ｒ7−Ｏ−Ｒ7−（ここで、Ｒ7基は同一又は異なるものであり、そして１〜１２個の炭素原子を有するアルキレン基を表す）の基、
・式−Ｒ7−Ｏ−Ｒ7−（ここで、Ｒ7基は上記の意味を有し、しかもそれらのうちの一方又は両方は、１個又は２個の−ＯＨ基によって置換されている）の基、
・式−Ｒ7−ＣＯＯ−Ｒ7−（ここで、Ｒ7基は上記の意味を有する）の基、
・式−Ｒ8−Ｏ−Ｒ9−Ｏ−ＣＯ−Ｒ8−（ここで、Ｒ8及びＲ9基は同一又は異なるものであり、そして２〜１２個の炭素原子を有するアルキレン基を表し、しかもＲ9基は、随意としてヒドロキシル基によって置換されている）の基
から選択される２価の炭化水素基であり、
Ｕは−Ｏ−又は−ＮＲ10−を表し、ここで、Ｒ10は、水素原子、１〜６個の炭素原子を含む線状又は分岐アルキル基及び次式：
【化２】
2006525441.tif 000013
（式中、Ｒ4は上記の意味を有し、Ｒ5及びＲ6は以下に示す意味を有し、そしてＲ11は１〜１２個の炭素原子を有する線状又は分岐の２価のアルキレン基を表し、ここで、該原子価結合のうちの一方（Ｒ11の一方）は−ＮＲ10−の原子に結合し、そして他方（Ｒ4の他方）は珪素原子に結合するものとする）
の２価の基から選択される基であり、
Ｒ5基は同一又は異なるものであり、そして１〜３個の炭素原子を有する線状又は分岐アルキル基及びフェニル基から選択され、
Ｒ6基は水素基又はＲ5若しくはＯ・基を表す）、及び
・次式（II）の基：
【化３】
2006525441.tif 000014
（式中、
Ｒ'4は、
・次式：
【化４】
2006525441.tif 000015
（ここで、ｍは２〜２０の数を表す）
の３価の基、及び
・次式：
【化５】
2006525441.tif 000016
（ここで、ｐは２〜２０の数を表す）
の３価の基
から選択され、
Ｕ'は−Ｏ−又は−ＮＲ12−を表し、ここで、Ｒ12は、水素原子又は１〜６個の炭素原子を含む線状若しくは分岐アルキル基から選択される基であり、
Ｒ5及びＲ6は、式（Ｉ）について与えたのと同一の意味を有する）
よりなる群から選択される立体障害ピペリジニル官能基を有する基であることを特徴とする、柔らかな感触の防水性、再パルプ化性及び親水性の紙。
【請求項２】
ポリオルガノシロキサン（Ｃ）が、次式（III）：
【化６】
2006525441.tif 000017
（式中、
（１）記号Ｚは同一又は異なるものであり、そしてＲ1及び／又はＶを表し、
（２）記号Ｒ1、Ｒ2及びＲ3は同一又は異なるものであり、そしてそれぞれ、随意として置換された線状又は分岐Ｃ1〜Ｃ12アルキル基、好ましくはメチル基、随意として置換されたＣ5〜Ｃ10シクロアルキル基、随意として置換されたＣ6〜Ｃ18アリール基、随意として置換されたアラルキル基又は−ＯＲ13基（ここで、Ｒ13は、水素、１〜１５個の炭素原子を有する線状又は分岐アルキル基並びにエポキシド又はポリエーテル官能基を含む炭化水素基を表す）
を表し、
（３）記号Ｖは請求項１に記載の定義を有し、
（４）Ｖ基なしのシロキシル単位の数は１〜８００であり、Ｖ基を有するシロキシル単位の数は１〜２０であり、０≦ｗ≦１０及び８≦ｙ≦７９８である）
によって表されるシロキシル単位から構成されることを特徴とする、請求項１に記載の柔らかな感触の防水性、再パルプ化性及び親水性の紙。
【請求項３】
ポリオルガノシロキサン（Ｃ）が、前記式（III）であって、ｗ＝０であり、Ｒ1、Ｒ2及びＲ3基がメチル基であるものによって定義されることを特徴とする、請求項２に記載の柔らかな感触の防水性、再パルプ化性及び親水性の紙。
【請求項４】
ポリオルガノシロキサン（Ｃ）の官能基Ｖが、前記式（Ｉ）及び（II）であってＲ5基がメチルであるものによって定義されることを特徴とする、請求項１に記載の柔らかな感触の防水性、再パルプ化性及び親水性の紙。
【請求項５】
湿潤強度を改善させる樹脂（Ａ）がポリアミドアミン−エピクロルヒドリン（ＰＡＥ）形の陽イオン樹脂よりなる群から選択されることを特徴とする、請求項１に記載の柔らかな感触の防水性、再パルプ化性及び親水性の紙。
【請求項６】
紙パルプがセルロースパルプであることを特徴とする、請求項１に記載の柔らかな感触の防水性、再パルプ化性及び親水性の紙。
【請求項７】
湿潤強度を改善させる少なくとも１種の樹脂（Ａ）及び随意として少なくとも１種の湿潤強度促進剤（Ｂ）の有効量を含む紙パルプを製造する、柔らかな感触の防水性、再パルプ化性及び親水性の紙の製造方法において、該紙パルプ又は紙と、請求項１〜４のいずれかに記載の少なくとも１種のポリオルガノシロキサン（Ｃ）を含む組成物とを接触させることを特徴とする、柔らかな感触の防水性、再パルプ化性及び親水性の紙の製造方法。
【請求項８】
湿潤強度を改善させる樹脂（Ａ）がポリアミドアミン−エピクロルヒドリン（ＰＡＥ）型の陽イオン樹脂よりなる群から選択されることを特徴とする、請求項７に記載の柔らかな感触の防水性、再パルプ化性及び親水性の紙の製造方法。
【請求項９】
紙パルプがセルロースパルプであることを特徴とする、請求項７に記載の柔らかな感触の防水性、再パルプ化性及び親水性の紙の製造方法。
【請求項１０】
少なくとも１種のポリオルガノシロキサン（Ｃ）であって、１分子当たり、珪素原子に直接結合した請求項１〜４に記載の少なくとも１個の官能基Ｖによって置換された少なくとも１個のシロキシル単位を含むものを含む請求項１に記載の組成物（Ｄ）の、柔らかな感触の防水性、再パルプ化性及び親水性の紙の湿潤経路による製造における使用。
【発明の詳細な説明】
【技術分野】
【０００１】
本発明は、吸収紙の分野、特に、新規な柔らかな感触の防水性、再パルプ化性及び親水性の紙並びにこの紙の製造方法に関する。
【背景技術】
【０００２】
ある種の紙の用途、特に吸収紙については、この紙が湿った状態でその乾燥強度を保持する必要がある。紙の乾燥強度は、一般に、次の比率：
（ＢＬ湿潤／ＢＬ乾燥）×１００
（ここで、
ＢＬ湿潤は、湿潤紙のストリップの引き裂き長さであり、
ＢＬ乾燥は、乾燥紙のストリップの引き裂き長さである。）
で表される。
【０００３】
一般に、湿潤強度を有する紙は、５％以上の湿潤強度を有している。
【０００４】
湿潤紙の機械的性質を改善させるために、紙を製造する段階で樹脂を紙パルプの生地に取り入れて該紙の湿潤強度を改善させることが一般的に行われている。
【０００５】
例えば、アジピン酸とジエチレントリアミンとを縮合させ、次いで該縮合生成物とエピクロルヒドリンとを反応させることによって得られた低分子量のポリアミドアミン−エピクロルヒドリン（ＰＡＥ）型の樹脂を使用することが慣例である。このタイプの樹脂は、中性のｐＨでセルロース繊維に架橋する。これらの生成物は、アゼチジニウム型の構造が存在することを特徴とする。さらに高い湿潤強度を有する紙を得るために、これらの樹脂は、陰イオン性又は両性の性質を有する重合体、例えば、カルボキシメチルセルロースナトリウム（Ｈ．Ｅｓｐｙ，１９８３，Ｐａｐｅｒｍａｋｅｒ  Ｒｅｓｅａｒｃｈ  Ｊ．，ｐｐ．１９１−１９５）、変性グアーガム（カナダ国特許第８０８５３１号又は米国特許第５３１８６６９号）又はアクリル重合体型の陰イオン性若しくは両性ラテックス（仏国特許第２７６９９２６号）のような湿潤強度促進剤として知られている物質と組み合わされてきた。
【０００６】
しかしながら、紙の湿潤強度を改善させるために樹脂を使用すると、この紙が粗くなるため手触りの柔らかな感触が失われるという大きな不利益が生じる。吸収紙の分野での用途、例えば、紙タオル、トイレットペーパーなどについては、この柔らかさの欠落は、対象の製品を市場に導入するための大きな障害となる。さらに、このタイプの樹脂から製造された紙は、再パルプ化（又はリサイクル）するのが困難であり、これは、その製造コストを増加させる。さらに、生態環境的にみて、最小量の廃棄物しか生じさせないことが望ましい。
【０００７】
特開昭６３−１１９４３号公報によって表される従来技術は、線状アミノアルキルである特定の基を含むジオルガノポリシロキサンをベースとしたシリコーンエマルジョンで紙を処理することを提供している。しかしながら、アミノ化されたシリコーンを使用すると紙の撥水性が向上するが、これは紙の親水性にとって有害である。さらに、このタイプの紙は、再パルプ化するのが困難である。従って、この解決法は、吸収紙には容認できない。
【特許文献１】加国特許第８０８５３１号明細書
【特許文献２】米国特許第５３１８６６９号明細書
【特許文献３】仏国特許第２７６９９２６号明細書
【特許文献４】特開昭６３−１１９４３号公報
【非特許文献１】Ｈ．Ｅｓｐｙ，１９８３年，Ｐａｐｅｒｍａｋｅｒ  Ｒｅｓｅａｒｃｈ  Ｊ．，ｐ．１９１−１９５
【発明の開示】
【発明が解決しようとする課題】
【０００８】
そのため、製紙産業は、柔らかな感触を有し、しかも湿潤強度を有する、再パルプ化できる吸収紙又は親水性紙を得るのを可能にする新規な解決法を待望している。
【課題を解決するための手段】
【０００９】
本出願人は、思いがけなく、アミノ化シリコーンのうち特定の部類が従来技術の他の周知の化合物と比較して顕著な利益を示すことを見出した。具体的には、本出願人は、上記従来技術の不利益を示さない封鎖アミノ化シリコーンのうちある種の部類をベースとする、新規な柔らかな感触の防水性、再パルプ化性及び親水性の紙を開発した。また、本出願人は、この紙の製造方法も開発した。
【００１０】
しかして、柔らかな感触の防水性、再パルプ化性及び親水性紙を得ることが可能であることが分かった。これは本発明の主題をなす。
【００１１】
従って、本発明は、湿潤強度を改善させる少なくとも１種の樹脂（Ａ）及び随意として少なくとも１種の樹脂強度促進剤（Ｂ）の有効量を含む紙パルプから製造された新規な柔らかな感触の防水性、再パルプ化性及び親水性紙において、該紙パルプ又は紙と、少なくとも１種のポリオルガノシロキサン（Ｃ）であって、１分子当たり、珪素原子に直接結合した少なくとも１個の官能基Ｖによって置換された少なくとも１個のシロキシル単位を含むものを含む組成物（Ｄ）とを接触させ、ここで、該官能基Ｖは、
・次式（Ｉ）の基：
【化１】
2006525441.tif 000002
（式中、
Ｒ4は、
・２〜１８個の炭素原子を有する線状又は分岐アルキレン基、
・アルキレンカルボニル基であってその線状又は分岐アルキレン部分が２〜２０個の炭素原子を含むもの、
・アルキレンシクロへキシレン基であってその線状又は分岐アルキレン部分が２〜１２個の炭素原子を含み且つそのシクロへキシレン部分がＯＨ基及び随意として１〜４個の炭素原子を有する１又は２個のアルキル基を含むもの、
・式−Ｒ7−Ｏ−Ｒ7−（ここで、Ｒ7基は同一又は異なるものであり、そして１〜１２個の炭素原子を有するアルキレン基を表す。）の基、
・式−Ｒ7−Ｏ−Ｒ7−（ここで、Ｒ7基は上記の意味を有し、しかもそれらのうちの一方及び両方は、１個又は２個の−ＯＨ基によって置換されている。）の基、
・式−Ｒ7−ＣＯＯ−Ｒ7−（ここで、Ｒ7基は上記の意味を有する。）
・式−Ｒ8−Ｏ−Ｒ9−Ｏ−ＣＯ−Ｒ8−（ここで、Ｒ8及びＲ9基は同一又は異なるものであり、そして２〜１２個の炭素原子を有するアルキレン基を表し、しかもＲ9基は、随意としてヒドロキシル基によって置換されている。）の基
から選択される２価の炭化水素基であり、
Ｕは−Ｏ−又は−ＮＲ10−を表し、ここで、Ｒ10は、水素原子、１〜６個の炭素原子を含む線状又は分岐アルキル基及び次式：
【化２】
2006525441.tif 000003
（式中、Ｒ4は上記の意味を有し、Ｒ5及びＲ6は以下に示す意味を有し、そしてＲ11は１〜１２個の炭素原子を有する線状又は分岐の２価のアルキレン基を表し、ここで、該原子価結合のうちの一方（Ｒ11の一方）は−ＮＲ10−の原子に結合し、そして他方（Ｒ4の他方）は珪素原子に結合するものとする。）
の２価の基から選択され、
Ｒ5基は同一又は異なるものであり、そして１〜３個の炭素原子を有する線状又は分岐アルキル基及びフェニル基から選択され、
Ｒ6基は水素基又はＲ5若しくはＯ・基を表す。）、及び
・次式（II）の基：
【化３】
2006525441.tif 000004
（式中、
Ｒ'4は、
・次式：
【化４】
2006525441.tif 000005
（ここで、ｍは２〜２０の数を表す。）
の３価の基、及び
・次式：
【化５】
2006525441.tif 000006
（ここで、ｐは２〜２０の数を表す。）
の３価の基
から選択され、
Ｕ’は−Ｏ−又は−ＮＲ12−を表し、ここで、Ｒ12は、水素原子又は１〜６個の炭素原子を含む線状若しくは分岐アルキル基から選択される基であり、
Ｒ5及びＲ6は、式（Ｉ）について与えたのと同一の意味を有する。）
よりなる群から選択される立体障害ピペリジニル官能基を有する基であることを特徴とする、新規な柔らかな感触の防水性、再パルプ化性及び親水性紙に関するものである。
【発明を実施するための最良の形態】
【００１２】
本発明によれば、用語「湿潤強度を改善させる少なくとも１種の樹脂（Ａ）及び随意として少なくとも１種の湿潤強度（Ｂ）の有効量」とは、所望の効果を得るために必要且つ十分な量を意味するものとする。この量は、紙のタイプ（吸収性、高吸収性など）に従って変化するであろう。例えば、本発明に従う樹脂（Ａ）及び湿潤強度促進剤（Ｂ）の有用な量（乾燥紙繊維の重量に対して乾燥基準で表される）は、一般に、０．０１〜５％である。しかしながら、この割合は、必要ならばこの範囲を超えて変更できる。
【００１３】
ポリオルガノシロキサン（Ｃ）は、有利には、次式（III）：
【化６】
2006525441.tif 000007
（式中、
（１）記号Ｚは同一又は異なるものであり、そしてＲ1及び／又はＶを表し、
（２）記号Ｒ1、Ｒ2及びＲ3は同一又は異なるものであり、そしてそれぞれ、随意として置換された線状又は分岐Ｃ1〜Ｃ12アルキル基、随意として置換されたＣ5〜Ｃ10シクロアルキル基、随意として置換されたＣ6〜Ｃ18アリール基、随意として置換されたアラルキル基又は−ＯＲ13基（ここで、Ｒ13は、水素、１〜１５個の炭素原子を有する線状、分岐又は環状アルキル基並びにエポキシド及び／又はポリエーテル官能基を含む炭化水素基を表す。）
を表し、
（３）記号Ｖは上記と同一の定義を有し、
（４）Ｖ基なしのシロキシル単位の数は１〜８００であり、Ｖ基を有するシロキシル単位の数は１〜２０であり、０≦ｗ≦１０及び８≦ｙ≦７９８である。）
によって表されるシロキシル単位から構成される。
【００１４】
好ましい具体例によれば、式（III）のポリオルガノシロキサン（Ｃ）は線状（ｗ＝０）であり、そして式（III）の記号Ｒ1、Ｒ2及びＲ3はメチル基である。
【００１５】
別の好ましい具体例によれば、ポリオルガノシロキサン（Ｃ）の官能基Ｖは、Ｒ5基がメチルである式（Ｉ）及び（II）によって定義される。
【００１６】
より具体的には、本発明に従うポリオルガノシロキサン（Ｃ）は、次の一般式（IV）：
【化７】
2006525441.tif 000008
（式中、
・これらの様々な単位は鎖中に任意に分布し、
・ｐは０以上の数を表し、
・ｒは０以上の数を表し、
・ｑは１以上の数、好ましくは１〜２０の数を表し、
・Ｒ'１は、１〜１８個の炭素原子を有する線状又は分岐アルキル基を表し、
・Ｕ、Ｒ4及びＲ6は上記と同一の定義を有する。）
の化合物である。
【００１７】
好ましい具体例によれば、ｐ＋ｒの合計は１〜８００である。
【００１８】
本発明に従って使用する湿潤強度を改善させる樹脂（Ａ）の中では、特に、ポリアミドアミン−エピクロルヒドリン（ＰＡＥ）型の陽イオン樹脂又はジョージア・パシフィック・レジンズ社によって販売されている商品名Ａｍｒｅｓ（商標）のポリアミド陽イオン樹脂（例えば、樹脂であるＡｍｒｅｓ（商標）２７４７、Ａｍｒｅｓ（商標）８８５５、Ａｍｒｅｓ（商標）８８７０、Ａｍｒｅｓ（商標）ＨＳ−３０、Ａｍｒｅｓ（商標）ＨＰ−２５、Ａｍｒｅｓ（商標）ＭＯＣ−３０６６、Ａｍｒｅｓ（商標）ＬＡ１２−２、Ａｍｒｅｓ（商標）Ｃ１２、Ａｍｒｅｓ（商標）Ｃ２０、Ａｍｒｅｓ（商標）Ｃ２５、Ａｍｒｅｓ（商標）Ｃ２８、Ａｍｒｅｓ（商標）Ｘ−１８４、Ａｍｒｅｓ（商標）Ｃ３８２、Ａｍｒｅｓ（商標）ＰＲ−３３５ＣＵ、Ａｍｒｅｓ（商標）ＰＲ−２４７ＨＶ及びＡｍｒｅｓ（商標）ＬＯＰＲ）が挙げられる。その他の樹脂は、米国特許第３３７２０８６号、同３６０７６２２号、同３９１４１５５号、同４２３３４１１号、同３５５６９３２号、同３７３４９７７号、同４７２２９６４号及び同５５６７７９８号に開示されている。
【００１９】
好ましくは、湿潤強度を改善させる樹脂（Ａ）は、ポリアミドアミン−エピクロルヒドリン型の陽イオン樹脂よりなる群から選択される。
【００２０】
本発明に従って使用する湿潤強度促進剤の中では、カルボキシメチルセルロースナトリウム（文献Ｈ．Ｅｓｐｙ，１９８３，Ｐａｐｅｒｍａｋｅｒ  Ｒｅｓｅａｒｃｈ  Ｊ．，ｐｐ．１９１−１９５に記載されている）、変性グアーガム（カナダ国特許第８０８５３１号及び米国特許第５３１８６６９号に開示されている）及びアクリル重合体型の陰イオン性又は両性ラテックス（仏国特許第２７６９９２６号に開示されている）のような陰イオン性又は両性の性質を有する重合体が挙げられる。
【００２１】
ポリオルガノシロキサン（Ｃ）を含む組成物（Ｄ）は、多数の形態：液体、気体又は固体で製造できる。組成物の液体製造の場合には、これは、有利には水性、即ち、溶液、分散液又はエマルジョンの形態であろう。
【００２２】
好ましくは、該組成物は、水性エマルジョンの形態で製造される。この組成物を紙に含浸させるか又はこの組成物を紙パルプに添加し若しくは紙の製造プロセス中に紙に適用するかのいずれかである。
【００２３】
水性エマルジョンは、一般に、油と水の混合物をベースとし、且つ、界面活性剤を使用して当業者に周知の慣用方法に従って製造される。例えば、エマルジョンは、「直接」方法又は逆方法によって製造できる。これらのものは製造するのが容易であり、しかもそれらの製造は、高い撹拌速度を有する装置の使用を必要としない。通常の撹拌速度を有する装置が使用できる。
【００２４】
一般に、本発明に従って製造された水性エマルジョンは、好ましくは、該組成物が紙に適用されるときの良好な適用のために、該エマルジョン成分の総重量に対して２０〜９０重量％の水を含む。
【００２５】
本発明に従う組成物（Ｄ）の紙への適用は、非常に様々な形態で実施できる。この適用は、浸漬、被覆、噴射、印刷、パジング又は任意の他の既存の手段によって実施できる。
【００２６】
処理される紙上に付着する又は紙パルプに添加されるポリオルガノシロキサン（Ｃ）の量は、組成物及び紙のタイプによって変化する。一般に、処理される乾物の重量に対して０．１〜１０重量％のポリオルガノシロキサンの量で良好な結果が観察された。
【００２７】
上に定義されるポリオルガノシロキサン（Ｃ）は、様々な方法によって、例えば、再分配又はヒドロシリル化反応によって製造できる（例えば、欧州特許第３８８３２１号を参照）。
【００２８】
また、本発明は、湿潤強度を改善させる少なくとも１種の樹脂（Ａ）及び随意として少なくとも１種の湿潤強度促進剤（Ｂ）の有効量を含む紙パルプ、好ましくはセルロースパルプを製造する、柔らかな感触の防水性、再パルプ化性及び親水性紙の製造方法において、該紙パルプ又は紙と、上に定義されるような少なくとも１種のポリオルガノシロキサン（Ｃ）を含む組成物とを接触させることを特徴とする、柔らかな感触の防水性、再パルプ化性及び親水性紙の製造方法に関するものでもある。
【００２９】
この方法は、柔らかな感触の防水性、再パルプ化性及び親水性紙を製造するという利益を示す。この方法に関連する別の利益は、廃棄物を容易に再パルプ化し、それによって製造コストを低減させることができることである。
【００３０】
本発明の方法に従って使用する湿潤強度を改善させる樹脂（Ａ）の例は、上記の通りである。
【００３１】
好ましくは、湿潤強度を改善させる樹脂（Ａ）は、ポリアミドアミン−エピクロルヒドリン（ＰＡＥ）型の陽イオン樹脂よりなる群から選択される。
【００３２】
例示として、本発明に従う紙の製造方法は、本発明に従う組成物（Ｄ）の使用のほかに、当業者にそれ自体周知である工程（ａ）〜（ｆ）によって説明できる。これを以下に概説する。
（ａ）紙パルプを「パルパー」内で水に懸濁させてそれらの繊維を分離させる。精製後に、このパルプを「叩解」操作に付す（この目的は、繊維がもつれた状態になるのを可能にさせるように該繊維を水和させることである）。次いで、紙の特性を改善させるであろう無機充填剤（炭酸カルシウム、カオリン、タルク、二酸化チタン）及び助剤（接着剤、定着助剤、消泡剤、ぬめり防止剤、着色剤、色直し用着色剤、漂白剤など）を該パルプに添加する。本発明の第１の変形例によれば、この第１工程で、本発明に従う組成物（Ｄ）を該紙パルプに添加することができる。
（ｂ）このパルプを再度精製し、次いで希釈し、そして脱気する。次いで、このパルプを形成テーブルとして知られている機械集成装置のワイヤーの幅全体にわたってジェットの形態で分配する。このワイヤーを断続的な側面往復移動に付す（これは、紙シートの均質な形成及びその脱水を促進させる）。これらの繊維は、自然に素材ウエーブの移動方向にそれら自体を整列させる傾向を有する。この紙シートは、該テーブルからのその出発時に７５〜８５％の水を含む。
（ｃ）この工程において、該紙シート中の水のパーセンテージをプレス技術によって６０又は７０％に減少させる。また、このプレス技術は、なお非常に展性のあるこのシートに機械的作用を及ぼすことによってその圧縮性を増大させ且つ表面の状態を改善させることも可能にする。
（ｄ）その後、紙シートを、蒸気で内部加熱された鋳鉄ドラムを使用して乾燥させる。
（ｅ）該紙シートを被覆する工程を実施する。この紙を、澱粉及び随意として無機顔料（炭酸塩、タルクなど）、着色剤、漂白剤、色直し用着色剤及び分散剤のようなその他の材料をベースとする組成物で被覆する。
（ｆ）紙の表面を、随意として磨鋼ロールを使用して均一にすることができる。このように処理された紙の表面を圧縮によって均一にする：この紙は、「仕上げ」又は「平滑化」と呼ばれる。
【００３３】
本発明の方法の第２の変形例によれば、紙は、工程（ｄ）、（ｅ）及び／又は（ｆ）の後に、本発明に従う組成物（Ｄ）で処理され得る。
【００３４】
また、本発明は、少なくとも１種のポリオルガノシロキサン（Ｃ）であって、１分子当たり、珪素原子に直接結合した少なくとも１個の官能基Ｖによって置換された少なくとも１個のシロキシル単位を含むものを含む組成物（Ｄ）を、柔らかな感触の防水性、再パルプ化性及び親水性紙の湿潤経路による製造において使用することに関するものでもある。
【００３５】
本発明は、紙タオル、トイレットペーパー、家庭用若しくは公衆衛生用の吸収紙、紙ハンカチ又は良好な吸収性、良好な機械的湿潤強度、良好な再パルプ化適性及び柔らかな感触を必要とする任意のその他の紙に特に好適である。
【００３６】
次に実施例を例示として与えるが、これらは本発明の範囲を限定するものとみなすべきではない。
【実施例】
【００３７】
以下の例は、本発明に従うポリオルガノシロキサンを含む組成物の特性を例示する。
使用した紙は次の通りである：
・ハンドタオル（小型ロール）、
・実験室用タオル（大型ロール）、
・紙ナプキン。
この試験のために使用される紙を処理するための技術は、パジングによる含浸技術である。このために、ポリオルガノシロキサンを水性相に適用する。エマルジョンの希釈度を紙上に１％の乾燥シリコーンを付着させるように算出する。
ポリオルガノシロキサンを水性エマルジョンの形態での適用で試験し、そして親水性の測定及び感触の評価の測定を以下に記載される試験に従って実施する。
【００３８】
感触試験
エマルジョンを含浸させた後に、紙を１５０℃で３分間の加熱処理によって乾燥させ、そして２４時間にわたって状態調整する（２３±２℃、６０％±５％相対湿度）。
柔らかさを、これらの紙試料を最も粗い（最低グレード＝１）から最も柔らかい（最高グレード＝試料の総数）までに分類するように要請された試験者のグループが評価する。
【００３９】
親水性測定
親水性の測定値を、紙の表面に付着した水滴の吸収時間を測定するＴｅｇｅｗａ試験によって与える。その時間が短ければ短いほど紙は親水性である。
【００４０】
エマルジョンの製造
試験されるエマルジョン（Ｅ１及びＥ２（本発明））のシリコーンオイルは、次の構造：
【化８】
2006525441.tif 000009
（エマルジョンＥ１：ｘ＝１０及びｙ＝７００
エマルジョンＥ２：ｘ＝２及びｙ＝１００）
を有する。
エマルジョンＣ１（比較）は、次の構造：
【化９】
2006525441.tif 000010
（ｘ＝１．５及びｙ＝１３５）
を有する線状アミノ化官能基によって官能化されたシリコーンオイルをベースとするエマルジョンである。
これらのエマルジョンを、逆乳化方法を使用することによって製造し、そしてこれらのものは次の組成を有する：２０ｇの試験シリコーンオイル、８ｇの界面活性剤（Ｃ１３Ｅ６脂肪アルコール）、アミンの中和に必要な化学量論的量の氷酢酸及び残部（水で１００ｇに合わせる）。
【００４１】
結果
【表１】
2006525441.tif 000011
【国際調査報告】
2006525441.tif 000018
2006525441.tif 000019
2006525441.tif 000020
2006525441.tif 000021
2006525441.tif 000022
2006525441.tif 000023
2006525441.tif 000024
2006525441.tif 000025